(57)【要約】      （修正有）【課題】火災時には耐高温及び延焼防止特性を備える防火ガラスで、平時には耐衝撃及び破裂防止の機能を達成する多層複合式安全防火ガラスの構造を提供する。【解決手段】数枚のカリウムガラス１０の間にＰＶＢ（ポリビニルブチラール）２０を配置し、ＰＶＢ（ポリビニルブチラール）２０により各カリウムガラス１０を相互に粘着接合して構成し、ＰＶＢ（ポリビニルブチラール）２０により、各カリウムガラス１０を粘着結合し、その耐衝撃力を倍増させ、カリウムガラス１０は、ナトリウムガラスに化学強化処理を加えて転換し、耐高温のカリウムガラス１０本体を形成する。【選択図】図１
0003160816.tif 000002
【実用新案登録請求の範囲】
【請求項１】
数枚のカリウムガラスの間にPVB(ポリビニルブチラール)を配置し、前記PVB(ポリビニルブチラール)により前記各カリウムガラスを相互に粘着接合して構成することを特徴とする多層複合式安全防火ガラスの構造。
【請求項２】
前記カリウムガラスは、ナトリウムガラスに化学強化処理を加えることで、１０００度前後の高温に耐える能力を備え、また高温を受けると、その両面は同等の圧力を受けるため、破裂することはないことを特徴とする請求項１に記載の多層複合式安全防火ガラスの構造。
【請求項３】
前記PVB(ポリビニルブチラール)により、前記数枚のカリウムガラスを粘着結合し、一体の多層複合式安全防火ガラスを形成し、
これにより、その強度を倍増させ、平時は耐衝撃、破裂防止の機能を達成することを特徴とする請求項１に記載の多層複合式安全防火ガラスの構造。
【考案の詳細な説明】
【技術分野】
【０００１】
本考案は多層複合式安全防火ガラスの構造に関し、特にガラスに運用する防火安全技術に関する。
【背景技術】
【０００２】
現在、公共の場所に設置されているガラスの多くは、一般にナトリウムガラスである。
しかし、火炎を受け温度が３６０度を超えると、ナトリウムガラスは破裂し、或いは９００度に達する高温にさらされると、溶融してしまうため、公共の場所に求められる安全性を達成しているとはいえない。
火災が発生すると火炎は短時間で広がり、ナトリウムガラスの耐熱温度を超えると破裂してしまうため、被害者が救出される時間とチャンスは非常に限られていることが分かる。
しかも、一旦ナトリウムガラスが破裂すると、火炎は急速に延焼、拡大し、火勢を抑えることはより困難となる。
【０００３】
上記した問題に対応しようと、防火液材を備える防火ガラスが開発された。
防火ガラスの層の間には、防火液材を備え、これにより防火の目的を達成する。
しかし、防火液材には、一定の使用期限があり、さらに防火液材は日照に弱く、容易に変質し、防火の機能を失ってしまう。
そのため上記した防火ガラスは、どちらかというと室内に適しており、屋外での設置には適していない。
本考案は、従来の防火ガラスの構造の上記した欠点に鑑みてなされたものである。
【考案の概要】
【考案が解決しようとする課題】
【０００４】
本考案が解決しようとする課題は、ナトリウムガラスは耐熱性が低く、短時間内に急速に拡大する火炎に対して十分な救出時間を確保することができず、また防火液材を備える防火ガラスは日照の影響を受けて変質し易いため、室内での使用にのみ適合し、またその使用期限が短いという欠点に改良を加え、防火性能及び耐高温性能を備え、室内、屋外の施設に適用することができる多層複合式安全防火ガラスの構造を提供することである。
【課題を解決するための手段】
【０００５】
上記課題を解決するため、本考案は下記の多層複合式安全防火ガラスの構造を提供する。
多層複合式安全防火ガラスの構造は、火災時には耐高温及び延焼防止特性を備える防火ガラスで、しかも平時には耐衝撃及び破裂防止の機能を達成する安全ガラスで、
数枚のカリウムガラスの間にPVB(ポリビニルブチラール)を配置し、該PVB(ポリビニルブチラール)により該各カリウムガラスを相互に粘着接合して構成し、
該PVB(ポリビニルブチラール)により、該各カリウムガラスを粘着結合し、その耐衝撃力を倍増させ、
該カリウムガラスは、ナトリウムガラスに化学強化処理を加えて転換し、耐高温のカリウムガラス本体を形成する。
【考案の効果】
【０００６】
本考案多層複合式安全防火ガラスの構造は、火災時には耐高温特性及び延焼防止特性を備える防火ガラスで、平時には耐衝撃及び破裂防止の機能を達成することができる安全ガラスである。
【図面の簡単な説明】
【０００７】
【図１】本考案多層複合式安全防火ガラスの構造の立体組合せ分解図である。
【図２】本考案多層複合式安全防火ガラスの構造の立体図である。
【図３】本考案多層複合式安全防火ガラスの構造において、火炎により燃やされ変化した状態を示す断面簡易表示図である。
【考案を実施するための形態】
【０００８】
以下に図面を参照しながら本考案を実施するための最良の形態について詳細に説明する。
【０００９】
本考案多層複合式安全防火ガラスの構造の立体組合せ分解図である図１に示すように、多層複合式安全防火ガラスの構造は、数枚のカリウムガラス１０の間にPVB(ポリビニルブチラール)２０を配置し、PVB(ポリビニルブチラール)２０により各カリウムガラス１０を相互に粘着接合する。
こうして、図２に示すように、多層複合式安全防火ガラス１０００を形成する。
【００１０】
カリウムガラス１０は、ナトリウムガラスに化学強化処理を加えることで、１０００度前後の高温に耐える能力を備え、また高温を受けると、その両面は同等の圧力を受けるため、破裂することはない。
PVB(ポリビニルブチラール)２０により、数枚のカリウムガラス１０を粘着結合し、一体の多層複合式安全防火ガラス１０００を形成する。
これにより、その強度を倍増させ、平時は耐衝撃、破裂防止の機能を達成することができる。
【００１１】
本考案多層複合式安全防火ガラスの構造において、火炎により燃やされ変化した状態を示す断面簡易模式図である図３に示すように、多層複合式安全防火ガラス１０００が火炎の燃焼を受け、燃焼温度が１００前後に達すると、各カリウムガラス１０間のPVB(ポリビニルブチラール)２０は徐々に溶け出す。
なぜなら、PVB(ポリビニルブチラール)２０本体は、わずかに１００度余りの耐熱特性しか備えないからである。
そのため、その間隙空間は、熱膨張高圧とカリウムガラス１０の火炎の燃焼を受けた面の圧力係数の差を形成し、これにより直接燃焼を受けたカリウムガラス１０は破裂する。
こうして、多層複合式安全防火ガラス１０００前面の燃焼を受ける数枚のカリウムガラス１０は、その両面が受ける熱膨張圧力の差異により、一枚ずつ破裂して行き、最後の１枚のカリウムガラス１０の両面は、相同の熱膨張圧力を形成する。
これにより、最後の１枚のカリウムガラス１０は破裂せず、耐火温度は１０００度前後まで達する。
すなわち、最後の１枚のカリウムガラス１０が破裂しないことで、火炎の延焼を防止し、火災の程度を引き下げ、被害者の救出に有利となる。
【００１２】
上記したように、本考案の多層複合式安全防火ガラス１０００構造は、確実に、１０００度前後に達する耐熱特性と破裂せずに火炎を隔絶するという特性を達成することができる。
このため、さまざまな原因により救出者が火災現場へ即時に到着できず、被害者の救出が遅れたとしても、多層複合式安全防火ガラス１０００の最後の一枚のカリウムガラス１０が完全に火炎の延焼、蔓延を阻止するため、救出者と被害者は、十分に時間に余裕を持って、火災の現場から非難することができる。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１０  数枚のカリウムガラス
２０  PVB(ポリビニルブチラール)
１０００  多層複合式安全防火ガラス
【図１】
0003160816.tif 000003
【図２】
0003160816.tif 000004
【図３】
0003160816.tif 000005